СОДЕРЖАЩЕЕ БИТУМ ОБЕССЕРИВАЮЩЕЕ СРЕДСТВО

1. Средство для обессеривания и/или предварительного обессеривания, в частности, расплавов доменного чугуна или расплавов стали, которое содержит оксид кальция, битум, а также от 0,01 до 10 вес.% по меньшей мере одного придающего текучесть средства, выбранного из группы, состоящей из многоатомных спиртов, длиннопламенных углей, силиконовых масел и смесей из них, при этом средство не содержит карбида кальция, магния и магниевого сплава.
2. Средство по п. 1, отличающееся тем, что битум выбран из группы, состоящей из дорожного битума, твердого дорожного битума, мягкого битума, модифицированного битума, дистилляционного битума, высоковакуумного битума, модифицированного полимером битума, специального битума, промышленного битума, окислительного битума, твердого битума, смешанного битума, холодного битума, разбавленного битума, гудронного битума, природного асфальта и любых смесей из двух или большего числа вышеназванных соединений.
3. Средство по п. 1, отличающееся тем, что оно содержит от 0,1 до 20 вес.%, предпочтительно от 1 до 10 вес.%, особенно предпочтительно от 2 до 6 вес.% и совершенно особенно предпочтительно от 2 до 4 вес.% битума.
4. Средство по п. 1, отличающееся тем, что оксид кальция изготовлен в виде мягкообожженной извести.
5. Средство по п. 1, отличающееся тем, что оно содержит от 80 до 99,9 вес.%, предпочтительно от 84 до 98 вес.%, особенно предпочтительно от 90 до 97 вес.% и совершенно особенно предпочтительно от 94 до 96 вес.% оксида кальция в качестве единственного соединения кальция.
6. Средство по п. 1, отличающееся тем, что по меньшей мере одно придающее текучесть средство выбрано из группы, состоящей из гликолей, органополисилоксанов и смесей из них, и предпочтительно представляет собой полиметилгидросилоксан.
7. Средство по п. 1, отличающееся тем, что оно содержит от 0,05 до 5 вес.%, предпочтительно от 0,05 до 0,5 вес.%, особенно предпочтительно от 0,05 до 0,2 вес.%, совершенно особенно предпочтительно от 0,075 до 0,125 вес.% и в высшей степени предпочтительно примерно 0,1 вес.% одного или нескольких придающих текучесть средств.
8. Средство по п. 1, отличающееся тем, что оно содержит по меньшей мере одну добавку, которая предпочтительно выбрана из группы, состоящей из криолита, бората натрия, плавикового шпата и любых смесей из двух или большего числа вышеперечисленных соединений.
9. Средство по п. 1, отличающееся тем, что оно составлено из:
i) от 0,1 до 20 вес.%, предпочтительно от 1 до 10 вес.%, особенно предпочтительно от 2 до 6 вес.% и совершенно особенно предпочтительно от 2 до 4 вес.% битума,
ii) от 0,01 до 10 вес.%, предпочтительно от 0,05 до 0,5 вес.%, особенно предпочтительно от 0,05 до 0,2 вес.%, совершено особенно предпочтительно от 0,075 до 0,125 вес.% и в высшей степени предпочтительно примерно 0,1 вес.% придающего текучесть средства, выбранного из группы, состоящей из многоатомных спиртов, длиннопламенных углей и силиконовых масел и любых смесей из них, предпочтительно выбранного из группы, состоящей из гликолей, органополисилоксанов и любых смесей из них, и особенно предпочтительно одного из полиметилгидросилоксанов,
iii) от 0 до 10 вес.%, предпочтительно от 0,5 до 8 вес.%, особенно предпочтительно от 0,5 до 4 вес.% и особенно предпочтительно от 0,5 до 2 вес.% добавки, выбранной из группы, состоящей из криолита, бората натрия, плавикового шпата и любых смесей из двух или большего числа вышеуказанных соединений, и
iv) остальное до 100% оксида кальция.
10. Средство по п. 1, отличающееся тем, что по меньшей мере содержащийся в этом средстве оксид кальция имеет такой гранулометрический состав, что по меньшей мере 80 вес.% оксида кальция имеет размер частиц меньше чем 32 мкм, по меньшей мере 85 вес.% оксида кальция имеет размер частиц меньше чем 45 мкм, по меньшей мере 90 вес.% оксида кальция имеет размер частиц меньше чем 63 мкм и по меньшей мере 95 вес.% оксида кальция имеет размер частиц меньше чем 90 мкм.
11. Средство по п. 1, отличающееся тем, что оно представлено в форме одного или нескольких брикетов, причем брикет или брикеты в поперечном разрезе имеют размер (длина × ширина) от 10×5 до 200×100 мм, предпочтительно от 25×15 мм до 75×50 мм и особенно предпочтительно от 40×20 до 50×30 мм.
12. Средство по п. 11, отличающееся тем, что оно составлено из:
i) от 0,1 до 20 вес.%, предпочтительно от 1 до 10 вес.%, особенно предпочтительно от 2 до 6 вес.% и совершенно особенно предпочтительно от 2 до 4 вес.% битума,
ii) от 0 до 10 вес.%, предпочтительно от 0,5 до 8 вес.%, особенно предпочтительно от 0,5 до 4 вес.% и особенно предпочтительно от 0,5 до 2 вес.% добавки, выбранной из группы, состоящей из криолита, бората натрия, плавикового шпата и любых смесей из двух или большего числа вышеуказанных соединений и
iii) остальное до 100 вес.% оксида кальция.
13. Способ изготовления средства для обессеривания, в частности, расплавов доменного чугуна или расплавов стали по любому из пп. 1-12, который включает в себя следующие стадии:
a) смешивание i) оксида кальция, ii) битума, iii) по меньшей мере одного придающего текучесть средства, а также iv) при необходимости другой добавки, выбранной из группы, состоящей из криолита, бората натрия, плавикового шпата и любых смесей из двух или большего числа вышеназванных соединений, и
b) измельчение полученной на стадии а) смеси до порошка с гранулометрическим составом, при котором по меньшей мере 80 вес.% порошка представлено частицами размером меньше чем 32 мкм, по меньшей мере 85 вес.% порошка представлено частицами меньше чем 45 мкм, по меньшей мере 90 вес.% порошка представлено частицами размером меньше чем 63 мкм и по меньшей мере 95 вес.% порошка представлено частицами размером меньше чем 90 мкм.
14. Применение средства по любому из пп. 1-12 для обессеривания, и/или предварительного обессеривания, и/или кондиционирования шлака расплава доменного чугуна или расплава стали.
15. Применение по п. 14, отличающееся тем, что средство вносится в расплав доменного чугуна или в расплав стали способом погруженной трубки с использованием транспортирующего газа, предпочтительно аргона или азота, или способом перемешивания.
16. Применение по п. 14, отличающееся тем, что средство обеспечено в форме одного или нескольких брикетов и добавляется в расплав доменного чугуна или расплав стали для предварительного обессеривания и/или кондиционирования шлаков расплава доменного чугуна или расплава стали.